(57)【特許請求の範囲】
【請求項１】
ディーゼルエンジンに搭載された排気浄化装置であって、
排気通路の途中に位置して排気に含まれる窒素酸化物を還元する還元触媒と、
前記排気の流れる方向において、前記還元触媒よりも上流に位置し、前記排気を加熱する加熱部と、
前記排気の流れる方向において、前記加熱部と前記還元触媒との間に位置し、前記排気に向けて軽油を噴射する触媒添加弁と、を備え、
前記還元触媒は、触媒層と、前記触媒層の全体を覆って前記排気に接する前記還元触媒の表面を形成する吸着層とを備え、
前記触媒層は、触媒としての銀と前記銀を担持する触媒担体とを含み、前記触媒担体がアルミナ、および、ゼオライトのいずれかであり、炭化水素を用いて前記窒素酸化物を還元することで、アンモニアを生成する反応を促し、
前記吸着層は、酸性を有する固体酸金属酸化物を含み、前記触媒層よりも酸量が大きく、前記触媒層にて生成されたアンモニアを吸着し、前記排気に含まれる硫黄酸化物と前記吸着したアンモニアとを接触させる特性を有し、これによって、前記アンモニアと前記排気に含まれる三酸化硫黄または四酸化硫黄との反応生成物である硫酸アンモニウムを生成し、
前記加熱部は、推定された前記排気に含まれる前記硫黄酸化物の量が所定の量よりも大きいとき、前記硫酸アンモニウムが熱分解する温度まで前記排気の温度を高めて、前記三酸化硫黄または前記四酸化硫黄よりも前記銀との反応性が低い二酸化硫黄を生成し、
前記触媒添加弁は、前記加熱部が前記排気の温度を高めると同時に、前記排気に前記軽油を噴射する
排気浄化装置。
【請求項２】
前記固体酸金属酸化物は多孔質材料であり、
前記吸着層は、前記固体酸金属酸化物で形成された複数の粒子を含み、
前記固体酸金属酸化物の有する複数の孔は、前記孔の直径が、前記炭化水素よりも小さい孔を含む
請求項１に記載の排気浄化装置。
【請求項３】
前記固体酸金属酸化物が、
アルミナ、シリカアルミナ、シリカチタニア、シリカマグネシア、ゼオライト、および、シリコアルミノフォスフェートから構成される群から選択される少なくとも１つである
請求項１または２に記載の排気浄化装置。
【請求項４】
前記固体酸金属酸化物がチャバサイトである
請求項３に記載の排気浄化装置。
【発明の詳細な説明】
【技術分野】
【０００１】
本開示の技術は、排気に含まれる窒素酸化物の量を減らす排気浄化装置に関する。
【背景技術】
【０００２】
車両の排気通路には、排気に含まれる窒素酸化物の量を減らす排気浄化装置が搭載されている。例えば、特許文献１に記載されるように、排気浄化装置は、銀を含む還元触媒を備え、還元触媒が炭化水素と窒素酸化物との反応を促すことによって、排気浄化装置は排気に含まれる窒素酸化物の量を減らす。
【先行技術文献】
【特許文献】
【０００３】
【特許文献１】特表２００９−５１６１２５号公報
【発明の概要】
【発明が解決しようとする課題】
【０００４】
ところで、還元触媒へ流れる排気は、通常、窒素酸化物の他に硫黄酸化物を含んでいる。排気に含まれる硫黄酸化物は、還元触媒に含まれる銀と反応して、銀と硫黄とを含む化合物を還元触媒にて生成する。結果として、還元触媒が炭化水素と窒素酸化物との反応を促す機能が損なわれて、排気に含まれる窒素酸化物の量が減りにくくなる。
【０００５】
本開示の技術は、排気に含まれる窒素酸化物の量が減りにくくなることを抑える排気浄化装置を提供することを目的とする。
【課題を解決するための手段】
【０００６】
本開示の技術における排気浄化装置の一態様は、排気通路の途中に位置して排気に含まれる窒素酸化物を還元する還元触媒を備える。前記還元触媒は、触媒層と、前記触媒層を覆って前記排気に接する前記還元触媒の表面を形成する吸着層とを備える。前記触媒層は、銀を担持する触媒担体を含み、前記触媒担体がアルミナ、および、ゼオライトのいずれかであり、炭化水素を用いて前記窒素酸化物を還元することで、アンモニアを生成する反応を促す。前記吸着層は、酸性を有する固体酸金属酸化物を含み、前記触媒層よりも酸量が大きく、前記触媒層にて生成されたアンモニアを吸着し、前記排気に含まれる硫黄酸化物と前記吸着したアンモニアとを接触させる特性を有する。
【０００７】
本開示の技術における排気浄化装置の一実施形態によれば、触媒層を覆う吸着層が還元触媒の表面を形成するため、排気に含まれる硫黄酸化物が、吸着層が吸着したアンモニアと反応する。これにより、硫黄酸化物が吸着層に吸着されるため、硫黄酸化物が触媒層に接することが抑えられる。結果として、触媒層の機能が損なわれにくくなるため、排気に含まれる窒素酸化物の量が減りにくくなることを抑える。
【０００８】
本開示の技術における排気浄化装置の他の態様は、前記固体酸金属酸化物が多孔質材料である。前記吸着層は、前記固体酸金属酸化物で形成された複数の粒体を含み、前記固体酸金属酸化物の有する複数の孔は、前記孔の直径が、前記炭化水素よりも小さい孔を含む。
【０００９】
本開示の技術における排気浄化装置の他の態様によれば、炭化水素よりも直径が小さい孔では、アンモニアが孔内へ入ることによって、固体酸金属酸化物に吸着するため、アンモニアの吸着が炭化水素によって妨げられない。それゆえに、吸着層を構成する固体酸金属酸化物では、アンモニアの吸着する確率が高くなる。
【００１０】
本開示の技術における排気浄化装置の他の態様は、前記固体酸金属酸化物が、アルミナ、シリカアルミナ、シリカチタニア、シリカマグネシア、ゼオライト、および、シリコアルミノフォスフェートから構成される群から選択される少なくとも１つである。
【００１１】
本開示の技術における排気浄化装置の他の態様によれば、固体酸金属酸化物の有する酸点によってＮＨ３が吸着される。
本開示の技術における排気浄化装置の他の態様は、前記固体酸金属酸化物が、チャバサイトである。
【００１２】
本開示の技術における排気浄化装置の他の態様によれば、固体酸金属酸化物であるチャバサイトの有する酸点によってＮＨ３が吸着される。
本開示の技術における排気浄化装置の他の態様は、前記排気の流れる方向における前記還元触媒よりも上流に、前記排気を加熱する加熱部をさらに備える。前記吸着層は、前記アンモニアと前記排気に含まれる三酸化硫黄または四酸化硫黄との反応生成物である硫酸アンモニウムを生成し、前記加熱部は、前記硫酸アンモニウムが熱分解する温度まで前記排気の温度を高めて、前記三酸化硫黄または前記四酸化硫黄よりも前記銀との反応性が低い二酸化硫黄を生成する。
【００１３】
本開示の技術における排気浄化装置の他の態様によれば、吸着層に生成された反応生成物が熱分解され、熱分解によって生じる二酸化硫黄は、排気中の三酸化硫黄または四酸化硫黄よりも銀との反応性が低い。そのため、触媒層と銀との反応が抑えられつつ、吸着層が排気中の三酸化硫黄または四酸化硫黄を再び吸着することのできる状態になる。
【図面の簡単な説明】
【００１４】
【図１】排気浄化装置の一実施形態を排気浄化装置の搭載されるエンジンの概略構成とともに示す概略構成図である。
【図２】還元触媒の断面構造を示す断面図である。
【図３】図２の３−３線における還元触媒の断面構造の一部を示す断面図である。
【図４】排気浄化装置の作用を説明するための作用図である。
【図５】排気浄化装置の作用を説明するための作用図である。
【図６】排気浄化装置の作用を説明するための作用図である。
【図７】排気浄化装置の作用を説明するための作用図である。
【発明を実施するための形態】
【００１５】
図１から図７を参照して排気浄化装置の一実施形態を説明する。以下では、排気浄化装置が搭載されるエンジンの概略構成、排気浄化装置が備える還元触媒の構成、排気浄化装置の作用の順に説明する。
【００１６】
［エンジンの概略構成］
図１を参照してエンジンの概略構成を説明する。
図１に示されるように、エンジン１０のシリンダブロック１１は、一列に並んでいる６つのシリンダ１１ａを有している。シリンダブロック１１の近傍には、シリンダ１１ａの並ぶ方向に延びるコモンレール１２が配置され、コモンレール１２は、圧力の高められた燃料である軽油を溜める。コモンレール１２は、６つの燃料噴射弁１３に接続し、各燃料噴射弁１３は、相互に異なるシリンダ１１ａに向けて軽油を噴射する。
【００１７】
シリンダブロック１１は、シリンダ１１ａに吸入空気を供給する吸気マニホールド１４に接続し、吸気マニホールド１４におけるシリンダブロック１１とは反対側の端部が、吸入空気の流れる吸気管１５に接続している。吸気管１５には、吸気管１５におけるシリンダブロック１１側から順にインタークーラー１６と、ターボチャージャー１７を構成するコンプレッサー１７ａとが配置されている。なお、吸気マニホールド１４、吸気管１５、インタークーラー１６、および、コンプレッサー１７ａが吸気通路を構成し、吸入空気は、吸気管１５における吸気マニホールド１４とは反対側の端部からシリンダブロック１１に向けて流れる。
【００１８】
シリンダブロック１１は、シリンダブロック１１における吸気マニホールド１４と向かい合う位置にて、排気マニホールド１８に接続している。排気マニホールド１８におけるシリンダブロック１１とは反対側の端部が、シリンダブロック１１から排出された排気の流れる排気管１９に接続している。排気マニホールド１８および排気管１９の各々は、ターボチャージャー１７を構成するタービン１７ｂに接続することによって、相互に接続している。
【００１９】
エンジン１０には、排気に含まれる窒素酸化物（以下、ＮＯｘ）を減らすことによって排気を浄化する排気浄化装置２０が搭載されている。排気浄化装置２０は、フィルター２１、還元触媒２２、フィルター添加弁２３、触媒添加弁２４、燃料タンク２５、および、燃料添加ポンプ２６を備えている。
【００２０】
排気浄化装置２０のうち、フィルター２１と還元触媒２２とが排気管１９に配置され、フィルター２１が、排気の流れる方向としての流通方向における還元触媒２２よりも上流に配置されている。フィルター２１および還元触媒２２の各々は、筒状に形成された筐体内に配置されている。なお、排気マニホールド１８、排気管１９、フィルター２１の筐体、および、還元触媒２２の筐体が排気通路を構成し、排気は、排気マニホールド１８から排気管１９における排気マニホールド１８とは反対側の端部に向けて流れる。
【００２１】
フィルター２１は、排気に含まれる微粒子の一例である煤、炭化水素、ＳＯＦ（Ｓｏｌｖｌｅ  Ｏｒｇａｎｉｃ  Ｆｒａｃｔｉｏｎ：溶解有機成分）等を捉えることによって排気を浄化し、還元触媒２２は、排気に含まれるＮＯｘを還元することによって排気に含まれるＮＯｘを減らす。
【００２２】
フィルター２１は、酸化触媒を含み、酸化触媒は、排気中に含まれる燃料を燃焼させる。フィルター２１の再生処理、すなわち、フィルター２１に捉えられた煤を燃焼させる処理では、フィルター添加弁２３が排気に向けて噴射した燃料の燃焼を酸化触媒が促す。これにより、フィルター２１の温度が例えば６００℃まで高められることによって、フィルター２１に捉えられた煤が燃焼する。このとき、フィルター２１を流れた排気の温度も高められるため、還元触媒２２にも、温度の高められた排気が供給される。フィルター２１は、加熱部の一例である。フィルター２１は、排気に含まれる微粒子を捉えるため、還元触媒２２の機能が微粒子の付着によって損なわれにくくなる。また、フィルター２１の含む酸化触媒は、排気中に含まれるＮＯｘを還元する機能も有する。
【００２３】
フィルター添加弁２３は、流通方向におけるフィルター２１よりも上流に配置され、排気管１９を流れる排気に向けて軽油を噴射する。触媒添加弁２４は、流通方向におけるフィルター２１と還元触媒２２との間に配置され、排気管１９を流れる排気に向けて軽油を噴射する。
【００２４】
燃料タンク２５は、フィルター添加弁２３および触媒添加弁２４から噴射される軽油を溜める。燃料タンク２５は、コモンレール１２に接続する燃料タンクでもよいし、コモンレール１２に接続する燃料タンクとは異なる燃料タンクでもよい。燃料タンク２５は、燃料供給管２５ａに接続し、燃料供給管２５ａは、燃料タンク２５から各添加弁に向けて延びる途中で、フィルター添加弁２３に接続するフィルター管２５ａ１と、触媒添加弁２４に接続する触媒管２５ａ２とに分岐している。
【００２５】
燃料供給管２５ａは、２つの管に分岐する位置よりも燃料タンク２５側で、燃料添加ポンプ２６に接続している。燃料添加ポンプ２６は、燃料タンク２５内の軽油を所定の吐出圧でフィルター添加弁２３および触媒添加弁２４に向けて吐出する。燃料添加ポンプ２６は、例えば電動式のポンプである。
【００２６】
フィルター管２５ａ１には、フィルター管２５ａ１によって形成される燃料通路を開放および閉塞するフィルターバルブ２５ｂが取り付けられ、触媒管２５ａ２には、触媒管２５ａ２によって形成される燃料通路を開放および閉塞する触媒バルブ２５ｃが取り付けられている。
【００２７】
フィルターバルブ２５ｂが開いている間にわたって、フィルター管２５ａ１による燃料通路が開放される一方、フィルターバルブ２５ｂが閉じている間にわたって、フィルター管２５ａ１による燃料通路が閉塞される。触媒バルブ２５ｃが開いている間にわたって、触媒管２５ａ２による燃料通路が開放される一方、触媒バルブ２５ｃが閉じている間にわたって、触媒管２５ａ２による燃料通路が閉塞される。
【００２８】
排気浄化装置２０は、例えば、フィルター２１の捉えた煤の量が所定の量以上になると、フィルター２１の再生を行う。フィルター２１の再生を行うとき、排気浄化装置２０は、フィルターバルブ２５ｂを開き、かつ、燃料添加ポンプ２６を駆動して、フィルター添加弁２３から所定の量の燃料を排気に向けて噴射する。結果として、排気の温度が高められることで、フィルター２１に捉えられた煤が燃焼する。また、フィルター２１は、フィルター２１の再生処理にて、フィルター添加弁２３が排気に向けて噴射した燃料の燃焼を酸化触媒が促すのと同時に、ＮＯｘの還元を促すことが可能である。
【００２９】
排気浄化装置２０は、例えば、還元触媒の温度が所定の範囲に含まれるとき、還元触媒２２でのＮＯｘの還元を行う。ＮＯｘの還元を行うとき、排気浄化装置２０は、触媒バルブ２５ｃを開き、かつ、燃料添加ポンプ２６を駆動して、触媒添加弁２４から所定の量の燃料を排気に向けて噴射する。結果として、還元触媒２２が、排気に含まれる炭化水素を用いたＮＯｘの還元反応を促す。なお、排気浄化装置２０は、フィルター２１の再生とＮＯｘの還元とを個別に行ってもよいし、同時に行ってもよい。
【００３０】
［還元触媒の構成］
図２および図３を参照して還元触媒２２の構成を説明する。なお、図２には、流通方向と直交する面に沿った還元触媒２２の断面構造が示されている。また、図３には、図示の便宜上、図２の３−３線に沿った還元触媒２２の断面構造のうち、セル壁と、セル壁における流通方向に沿って延びる１つの面に積層された多層触媒５２の断面構造とが示されている。
【００３１】
図２に示されるように、還元触媒２２は、円筒形状を有するモノリス担体５１を備えている。モノリス担体５１は、流通方向に沿って延びる複数の壁部によって構成されるセル壁５１ａを有し、セル壁５１ａにおける流通方向と直交する方向の断面形状は格子状である。モノリス担体５１は、セル壁５１ａによって区画された複数のセル５１ｈを有している。各セル５１ｈは流通方向に沿って延びる孔であり、かつ、各セル５１ｈにおける流通方向とは直交する方向の断面形状は略矩形状である。
【００３２】
モノリス担体５１の形成材料には、セラミックあるいは金属が用いられる。モノリス担体５１の形成材料がセラミックであるとき、形成材料には、例えば、コーディエライト、シリカ、シリコンカーバイド、シリコンナイトライド、ムライト、ジルコン、アルミナ、および、アルミニウムチタネート等が用いられる。モノリス担体５１の形成材料が金属であるとき、形成材料には、例えば、鉄、チタン、ステンレス鋼、および、鉄を主成分とする他の合金等が用いられる。
【００３３】
セル壁５１ａは、各セル５１ｈの内周面を構成する壁部に多層触媒５２を有している。多層触媒５２は、セル５１ｈ内を流れる排気に接する。
図３に示されるように、多層触媒５２は、モノリス担体５１のセル壁５１ａを覆う触媒層６１と、触媒層６１を覆う吸着層６２とを有している。吸着層６２は、触媒層６１を覆うことによって、還元触媒２２における排気Ｅｘに接する表面２２ｓを形成している。
【００３４】
触媒層６１は、炭化水素によってＮＯｘを還元する反応を促す触媒である。触媒層６１は銀、および、銀を担持する触媒担体を含み、触媒担体として、結晶格子中に少なくともアルミニウムを含む金属酸化物を含む。触媒層６１は、銀アルミナあるいは銀ゼオライトを含むことが好ましい。触媒層６１が銀アルミナを含むとき、触媒層６１は、例えば、銀を担持させたγ−アルミナの粒子、および、銀を担持させたθ−アルミナの粒子との少なくとも一方をモノリス担体５１にコーティングして構成される。
【００３５】
触媒層６１が銀ゼオライトを含むとき、触媒層６１は、例えば、銀イオンがゼオライトの含む陽イオンと置換したゼオライトの粒子を含む。
触媒層６１にて、ＮＯｘの還元剤として用いられる軽油中の炭化水素は、排気中に含まれる炭化水素、および、フィルター添加弁２３と触媒添加弁２４との少なくとも一方が排気に添加した炭化水素を含む。炭化水素は、炭素数が１０から２０であるアルカンを主に含み、直鎖状のアルカンおよび分岐鎖状のアルカンを含む。
【００３６】
触媒層６１は、ＮＯｘ、炭化水素、および、酸素を用いて、ＮＯｘを還元する反応を促す。これにより、触媒層６１は、排気に含まれるＮＯｘを窒素およびアンモニア（以下、ＮＨ３）に還元することによって、排気に含まれるＮＯｘを減らす。すなわち、還元触媒２２から出る排気に含まれるＮＯｘの量は、還元触媒２２に入る排気に含まれるＮＯｘの量よりも小さくなる。
【００３７】
吸着層６２は、触媒層６１にて生成されたＮＨ３を吸着する。吸着層６２は、吸着したＮＨ３を用いたＮＯｘの還元反応を促す一方で、排気に含まれる硫黄酸化物と吸着したアンモニアとを接触させる特性を有している。吸着層６２は、酸性を有する金属酸化物である固体酸金属酸化物を含む。吸着層６２は、固体酸金属酸化物の粒子を触媒層６１およびモノリス担体５１にコーティングして構成される。
【００３８】
固体酸金属酸化物は、プロトン（以下、Ｈ＋）を与える酸点であるブレンステッド酸点、および、電子対を受け取る酸点であるルイス酸点の少なくとも一方を有する。
吸着層６２を構成する固体酸金属酸化物は、触媒層６１を構成する粒子の形成材料と比べて、酸点の量である酸量が大きい。これにより、触媒層６１で生成されたＮＨ３が吸着層６２の酸点に吸着する確率が高くなる。そのため、触媒層６１で生成されたＮＨ３は、吸着層６２の酸点に吸着しやすくなる。
【００３９】
吸着層６２の固体酸金属酸化物は、金属酸化物、複合金属酸化物、ゼオライト、および、シリコアルミノフォスフェート（以下、ＳＡＰＯ）の少なくとも１つを含む。金属酸化物としては、例えば、アルミナが好ましい。複合金属酸化物としては、例えば、シリカアルミナ、シリカチタニア、および、シリカマグネシアのいずれかが好ましい。すなわち、固体金属酸化物は、アルミナ、シリカアルミナ、シリカチタニア、シリカマグネシア、ゼオライト、および、ＳＡＰＯから構成される群から選択される少なくとも１つであることが好ましい。
【００４０】
ゼオライトは、以下の一般式Ａによって示される結晶性のアルミノケイ酸塩である。
（Ｍ１，Ｍ２１／２）ｍ（ＡｌｍＳｉｎＯ２（ｍ＋ｎ））・ｘＨ２Ｏ…（Ａ）
なお、Ｍ１は、例えば、Ｌｉ＋、Ｎａ＋、および、Ｋ＋等であり、Ｍ２は、例えば、Ｃａ２＋、Ｍｇ２＋、および、Ｂａ２＋等である。ゼオライトは、例えば、チャバサイト構造を有するものが好ましく、チャバサイトがさらに好ましい。
【００４１】
ＳＡＰＯは、リン酸アルミニウム（ＡｌＰＯ４）に含まれるアルミニウムおよびリン酸の一部が、シリコンで置換された結晶性の物質である。ＳＡＰＯは、ゼオライト型の結晶構造を有してもよいし、ゼオライトには存在しない結晶構造を有してもよい。
【００４２】
結晶格子中にシリコンとアルミニウムとを含む金属酸化物、すなわち、シリカアルミナ、ゼオライト、および、ＳＡＰＯでは、シリカアルミナ比が結晶の特性である耐熱性、および、ＮＨ３の吸着性に相関を有している。シリカアルミナ比は、結晶格子中に含まれるアルミニウムに対するシリコンの比、すなわち、Ｓｉ／Ａｌである。シリコンとアルミニウムとを含む金属酸化物は、シリカアルミナ比が高いほど高い耐熱性を示す一方、シリカアルミナ比が低いほど高い吸着性を示す。そのため、シリカアルミナ比は、排気中にて金属酸化物が安定に保たれる値であって、かつ、ＮＨ３の吸着性を最も高くする値に設定されることが好ましい。
【００４３】
アルミナは、比表面積の高いγアルミナであることが好ましい。アルミナでは、結晶格子中のアルミニウムが有する負電荷を中和するために、結晶格子を形成する酸素原子の一部が水酸基を形成している。また、アルミナには、結合が不連続であることにより正電荷を有する原子や負電荷を有する原子が含まれる。アルミナの水酸基や電荷を有する原子が酸点として機能することにより、ＮＨ３が吸着層６２に吸着される。
【００４４】
金属酸化物では、アルミナと同様に、水酸基や電荷を有する原子が酸点として機能するため、ＮＨ３が吸着層６２に吸着される。
ゼオライトおよびＳＡＰＯでは、アルミナと同様に、水酸基や電荷を有する原子が酸点として機能するため、ＮＨ３が吸着層６２に吸着される。
【００４５】
固体金属酸化物は、多孔質材料であり、固体金属酸化物が有する孔の直径である孔径は、ＮＨ３の分子よりも大きく、かつ、軽油中に含まれる炭化水素の分子よりも小さいことが好ましい。なお、固体金属酸化物の孔径がＮＨ３の分子よりも大きいとは、ＮＨ３の分子が、固体金属酸化物の有する孔に進入することができる状態のことである。また、固体金属酸化物の孔径が炭化水素の分子よりも小さいとは、炭化水素の分子が、固体金属酸化物の有する孔に進入することができない状態のことである。
【００４６】
これにより、ＮＨ３が固体金属酸化物の孔中に進入する一方、炭化水素は固体金属酸化物の孔中に進入しない。そのため、ＮＨ３が固体金属酸化物に吸着される一方、炭化水素は複数の固体金属酸化物の粒子の間に形成された隙間を通って触媒層６１に到達する。それゆえに、ＮＨ３が吸着層６２に吸着され、かつ、炭化水素は、吸着層６２に形成された隙間を通って触媒層６１に到達することで、吸着層６２がＮＨ３を吸着しにくくなることが抑えられる。加えて、炭化水素が触媒層６１に到達するため、炭化水素を用いたＮＯｘの還元反応が起こりやすくなる。
【００４７】
固体金属酸化物の孔径は、３Å以上１０Å以下であることが好ましく、３Å以上６Å以下であることが好ましい。そのため、固体金属酸化物は、チャバサイト構造を有するＳＡＰＯ−３４、および、チャバサイトに類似した構造を有するＳＡＰＯ−４７であることが好ましい。
【００４８】
［排気浄化装置の作用］
図４から図７を参照して排気浄化装置２０の作用を説明する。なお、図４から図７では、多層触媒５２が形成されるモノリス担体５１の図示が省略されている。
【００４９】
図４に示されるように、例えば、触媒添加弁２４が排気に向けて軽油を噴射するとき、排気に含まれる炭化水素（ＨＣ）、ＮＯｘ、および、酸素（Ｏ２）が、吸着層６２を通って触媒層６１に到達する。すなわち、吸着層６２を構成する固体酸金属酸化物の粒子の隙間、あるいは、固体酸金属酸化物の粒子が有する孔の隙間を通って、炭化水素、ＮＯｘ、および、酸素が触媒層６１に到達する。特に、炭化水素は、固体酸金属酸化物の粒子の間の隙間を通って触媒層６１に到達する。これにより、触媒層６１にてＮＯｘが還元されることで、Ｎ２およびＮＨ３が生成される。
【００５０】
図５に示されるように、触媒層６１にて生成されたＮＨ３が、吸着層６２の有する酸点によって触媒層６１に吸着される。例えば、ＮＨ３が触媒層６１の有するブレンステッド酸点によって吸着されるとき、以下の反応式１によって示される反応が生じる。
ＮＨ３＋Ｈ＋→ＮＨ４＋…（１）
図６に示されるように、排気に含まれる硫黄酸化物（ＳＯｘ）、例えば、三酸化硫黄が吸着層６２に到達すると、吸着層６２に吸着されたＮＨ３と三酸化硫黄とによる反応、すなわち、以下の反応式２で示される反応が吸着層６２にて生じる。
２ＮＨ３＋ＳＯ３＋Ｈ２Ｏ→（ＮＨ４）２ＳＯ４…（２）
このように、還元触媒２２の表面２２ｓがＮＨ３を吸着する吸着層６２によって形成されているため、還元触媒２２に供給された排気に含まれる硫黄酸化物は、まず、吸着層６２に接する。そして、硫黄酸化物、例えば、三酸化硫黄がＮＨ３と反応して反応生成物である硫酸アンモニウムを生成することで、硫黄酸化物が吸着層６２に捕らえられる。それゆえに、還元触媒２２に供給された硫黄酸化物が吸着層６２を通過して触媒層６１に到達することが抑えられ、触媒層６１に含まれる銀が硫黄酸化物と反応することが抑えられる。
【００５１】
しかも、吸着層６２は、ＮＨ３を用いてＮＯｘを還元する反応を促す一方、吸着層６２が吸着したＮＨ３は、排気に含まれるＮＯｘよりも強酸である硫黄酸化物と反応する。それゆえに、吸着層６２がＮＨ３を用いてＮＯｘを還元する反応を促す構成と比べて、触媒層６１が排気に含まれる硫黄酸化物と接しにくくなる。なお、硫黄酸化物には、上述した三酸化硫黄だけでなく四酸化硫黄も含まれる。
【００５２】
図７に示されるように、フィルター添加弁２３が排気に向けて軽油を噴射するとき、フィルター２１の温度が高められることによって、還元触媒２２に供給される排気の温度が、例えば、４００℃以上の温度に高められる。これにより、吸着層６２に捕らえられた硫酸アンモニウムが熱分解されることによって、ＮＨ３、二酸化硫黄、窒素、および、水が生じる。
【００５３】
硫酸アンモニウムが分解されることによって、吸着層６２は新たにＮＨ３を吸着することが可能になる。なお、硫酸アンモニウムの分解によって、硫黄酸化物である二酸化硫黄が生成される。しかしながら、二酸化硫黄は、上述した三酸化硫黄等よりも銀に対する反応性が低いため、二酸化硫黄と銀とによる化合物が生成されにくい。すなわち、排気には、硫酸アンモニウムの分解によって生じる二酸化硫黄よりも銀に対する反応性が高い硫黄酸化物が含まれるため、硫酸アンモニウムの熱分解によって二酸化硫黄が生成されても、銀が硫黄を含む化合物を生成しにくくなる。
【００５４】
以上説明したように、一実施形態の排気浄化装置によれば、以下に列挙する効果を得ることができる。
（１）触媒層６１を覆う吸着層６２が還元触媒２２の表面２２ｓを形成するため、排気に含まれる硫黄酸化物が、吸着層６２が吸着したアンモニアと反応する。これにより、硫黄酸化物が吸着層６２に吸着されるため、硫黄酸化物が触媒層６１に接することが抑えられる。結果として、触媒層６１の機能が損なわれにくくなるため、排気に含まれるＮＯｘの量が減りにくくなることが抑えられる。
【００５５】
（２）炭化水素の分子よりも直径が小さい孔では、ＮＨ３の吸着が炭化水素によって妨げられない。それゆえに、吸着層６２を構成する固体酸金属酸化物では、ＮＨ３の吸着する確率が高くなる。
【００５６】
（３）炭化水素のほとんどが、吸着層６２に含まれる複数の粒子の間に形成された隙間を通過することによって触媒層６１に到達する。そのため、吸着層６２がＮＨ３を吸着する確率が高められ、かつ、ＮＯｘの還元に用いられる炭化水素が触媒層６１に確実に供給される。
【００５７】
（４）固体酸金属酸化物が、アルミナ、シリカアルミナ、シリカチタニア、シリカマグネシア、ゼオライト、および、シリコアルミノフォスフェートから構成される群から選択される少なくとも１つであるため、固体酸金属酸化物の有する酸点によってＮＨ３が吸着される。なお、ゼオライトのうちチャバサイトであることが好ましい。
【００５８】
（５）吸着層６２に生成された反応生成物が熱分解されることで、排気よりも銀との反応性が低い硫黄酸化物が放出される。そのため、触媒層６１と銀との反応が抑えられつつ、吸着層６２が排気中の硫黄酸化物を再び吸着することのできる状態になる。
【００５９】
なお、上述した実施形態は、以下のように適宜変更して実施することができる。
・排気の流通方向における還元触媒２２の上流には、加熱部の一例としてフィルター２１が配置されている。これに限らず、加熱部は、例えば、バーナーであってもよいし、フィルター２１とは別に排気浄化装置２０が搭載する酸化触媒でもよい。要は、加熱部は、流通方向における還元触媒２２の上流にて、排気の温度を高めることのできるものであればよく、こうした構成によっても、上記（５）に準じた効果を得ることができる。
【００６０】
・フィルター２１は省略されてもよく、こうした構成であっても、排気が還元触媒２２の温度を高めることによって、還元触媒２２の硫化アンモニウムが少なからず熱分解する。
【００６１】
・吸着層６２に含まれる固体酸金属酸化物は、アルミナ、シリカアルミナ、シリカチタニア、シリカマグネシア、ゼオライト、および、ＳＡＰＯ以外の固体酸金属酸化物であってもよい。要は、ブレンステッド酸点、および、ルイス酸点の少なくとも１つを有し、触媒層６１よりも酸量の大きい材料であればよい。
【００６２】
・吸着層６２に含まれる固体酸金属酸化物の有する複数の孔のうち、すべての孔の孔径が、ＮＨ３の分子よりも大きく、かつ、炭化水素の分子よりも小さくなくともよい。例えば、複数の孔の少なくとも一部にて、孔径が、ＮＨ３の分子よりも大きく、かつ、炭化水素の分子よりも大きくてもよい。こうした構成であっても、吸着層６２を構成する固体金属酸化物の少なくとも一部では、上記（３）に準じた効果を得ることが可能である。
【００６３】
・固体酸金属酸化物の有する複数の孔では、孔径が、ＮＨ３の分子以下であってもよい。こうした構成であっても、少なくとも固体酸金属酸化物の粒子の表面に形成された酸点には、ＮＨ３が吸着されるため、上記（１）に準じた効果を得ることはできる。
【００６４】
・固体酸金属酸化物の有する複数の孔では、孔径が、炭化水素の分子以上であってもよい。こうした構成であっても、固体酸金属酸化物が酸点を有する以上、上記（１）に準じた効果を得ることはできる。
【００６５】
・触媒層６１を構成する金属酸化物の孔の孔径は、吸着層６２を構成する固体酸金属酸化物の孔の孔径以下であってもよい。こうした構成であっても、少なくとも触媒層６１の表面に存在する銀イオンは、炭化水素が窒素酸化物を還元する反応を促すため、触媒層６１では少なからず窒素酸化物が還元される。
【００６６】
・ゼオライトおよびＳＡＰＯは、アルカリ金属、例えば、Ｎａ＋がＨ＋に置換されたプロトン置換型のゼオライトおよびＳＡＰＯを含んでもよい。こうした構成であっても、プロトン置換型のゼオライトおよびＳＡＰＯは、Ｈ＋によってＮＨ３を吸着する。ゼオライトおよびＳＡＰＯは、アルカリ金属が、多価の陽イオンに置換された陽イオン置換型ゼオライトおよびＳＡＰＯを含んでもよい。この場合、陽イオンは、吸着層６２にＮＨ３を用いたＮＯｘの還元反応を促す機能を与えない多価イオンであることが好ましい。陽イオン置換型のゼオライトおよびＳＡＰＯでは、多価の陽イオンにおける正電荷を中和するために水酸基が結合する場合がある。そして、こうした構成であっても、水酸基がＮＨ３に対してＨ＋を与える酸点として機能するため、ＮＨ３が吸着層６２に吸着される。
【００６７】
・ゼオライトおよびＳＡＰＯは、プロトン型のゼオライトおよびＳＡＰＯを含んでもよい。この場合、プロトン型のゼオライトおよびＳＡＰＯは、孔内の一価の陽イオン、例えば、Ｎａ＋がＮＨ４＋に置換された後、焼成されることによって生成される。こうした構成であっても、プロトン型のゼオライトおよびＳＡＰＯは、結晶格子を形成する酸素の一部に水素が結合した水酸基を有し、水酸基がＨ＋を与える酸点として機能する。
【００６８】
・還元触媒２２の備えているモノリス担体５１は、円筒形状に限らず、例えば、直方体形状等の多角筒状であってもよい。また、セル５１ｈの断面形状は、矩形状に限らず、例えば、台形状、正方形状、シヌソイド状、六角形状、楕円状、および、円形状等であってもよい。
【００６９】
・還元触媒２２は、モノリス担体５１を備えた構成ではなく、担体としてペレット状の担体、あるいは、プレート状の担体を備える構成でもよい。こうした構成であっても、還元触媒２２の備える吸着層６２が、触媒層６１を覆い、かつ、排気に接する表面を形成する構成であれば、上記（１）に準じた効果を得ることができる。
【００７０】
・排気浄化装置２０は、フィルター添加弁２３を備えていなくともよい。こうした構成であっても、例えば、燃料噴射弁１３から噴射された燃料が排気管１９まで流れる条件にて、燃料が燃料噴射弁１３からシリンダ１１ａに向けて噴射されればよい。これにより、フィルター２１の再生処理が、燃料噴射弁１３から噴射された燃料によって行われる。
【００７１】
・排気浄化装置２０は、フィルター添加弁２３と触媒添加弁２４との両方を備えていなくともよい。こうした構成では、燃料噴射弁１３から噴射された燃料が排気管１９まで流れる条件にて、燃料が燃料噴射弁１３からシリンダ１１ａに向けて噴射されればよい。これにより、フィルター２１の再生処理、および、還元触媒２２でのＮＯｘの還元が、燃料噴射弁１３から噴射された燃料によって行われる。
【００７２】
・排気浄化装置２０は、フィルター２１の再生を行うとき、フィルター添加弁２３から排気に燃料を噴射して、フィルター２１の温度を高める。これに限らず、排気浄化装置２０は、例えば、エンジン１０の運転状態から排気に含まれる硫黄酸化物の量を推定し、推定される硫黄酸化物の量が所定の量よりも大きいとき、還元触媒２２に供給される排気の温度を高める目的でフィルター添加弁２３から排気に燃料を噴射してもよい。こうした構成によれば、吸着層６２に吸着された硫酸アンモニウムが分解されて、吸着層６２が新たな硫黄酸化物を吸着できるため、銀が硫黄酸化物と反応することが抑えられる。なお、硫黄酸化物の量が所定の量よりも大きいときには、硫黄酸化物と反応するＮＨ３を生成するために、触媒添加弁２４からも同時に燃料が噴射されることが好ましい。
【００７３】
上述の実施形態から把握される技術的思想について追記する。
（付記１）
前記複数の孔の各々の直径が、
前記アンモニアよりも大きく、かつ、前記炭化水素よりも小さい
請求項２に記載の排気浄化装置。
【００７４】
こうした構成によれば、炭化水素のほとんどが、吸着層に含まれる複数の粒子の間に形成された隙間を通過することによって触媒層に到達する。そのため、吸着層がアンモニアを吸着しやすくなり、かつ、窒素酸化物の還元に用いられる炭化水素が触媒層に確実に供給される。
【００７５】
（付記２）
前記加熱部は、
前記排気中の微粒子を捉えるフィルターである
請求項５に記載の排気浄化装置。
【００７６】
こうした構成によれば、還元触媒は、フィルターによって微粒子の少なくとも一部が取り除かれた排気に接する。これにより、還元触媒に微粒子が付着しにくくなるため、還元触媒の機能が、微粒子の付着によって損なわれにくくなる。それゆえに、排気に含まれる窒素酸化物の量が減りにくくなることが抑えられる。
【符号の説明】
【００７７】
１０…エンジン、１１…シリンダブロック、１１ａ…シリンダ、１２…コモンレール、１３…燃料噴射弁、１４…吸気マニホールド、１５…吸気管、１６…インタークーラー、１７…ターボチャージャー、１７ａ…コンプレッサー、１７ｂ…タービン、１８…排気マニホールド、１９…排気管、２０…排気浄化装置、２１…フィルター、２２…還元触媒、２２ｓ…表面、２３…フィルター添加弁、２４…触媒添加弁、２５…燃料タンク、２５ａ…燃料供給管、２５ａ１…フィルター管、２５ａ２…触媒管、２５ｂ…フィルターバルブ、２５ｃ…触媒バルブ、２６…燃料添加ポンプ、５１…モノリス担体、５１ａ…セル壁、５１ｈ…セル、５２…多層触媒、６１…触媒層、６２…吸着層、Ｅｘ…排気。
【図１】
0006392024.tif 000002
【図２】
0006392024.tif 000003
【図３】
0006392024.tif 000004
【図４】
0006392024.tif 000005
【図５】
0006392024.tif 000006
【図６】
0006392024.tif 000007
【図７】
0006392024.tif 000008